(5) JP 2017-66262 A 2017.4.6 、フッ化カルシウム、フッ化アンモニウム等を挙げることができるが、フッ化アンモニウ ムを⽤いることが好ましい。  酸化マグネシウム中のフッ素の含有量は、通常は０．０００５〜５０質量％の範囲内で あり、好ましくは０．００１〜５０質量％の範囲内であり、より好ましくは０．００１〜 ２０質量ｐｐｍの範囲内である。フッ素の含有量が０．０００５質量％を下回ると、ＴＰ Ｄ法により測定されたＣＯ ２ 脱離量を０．３５ｍｍｏｌ／ｇ以下とすること、即ち、カチ オン硬化性樹脂の硬化を阻害しない範囲の塩基性度とすることが困難となる。  （３）酸化マグネシウム分散液の調製  以上のようにして、フッ素処理等により所定の塩基性度に調整された酸化マグネシウム 粉末を、溶媒に分散させることにより、本実施形態に係るカチオン硬化性樹脂⽤分散液を 調製することができる。  酸化マグネシウム粉末が分散される溶媒としては、メタノール、エタノール等のアルコ ール系溶媒、トルエン、キシレン等の芳⾹族炭化⽔素系溶媒、ヘキサン、シクロヘキサン 等の炭化⽔素系溶媒、ジクロロメタン、クロロホルム等のハロゲン化炭化⽔素系溶媒、ジ ブチルエーテル等のエーテル系溶媒、２−ブタノン、４−メチル−２−ペンタノン等のケ トン系溶媒、酢酸エチル、酢酸ブチル等のエステル系溶媒、ジメチルホルムアミド、ジメ チルアセトアミド、１−メチル―２―ピロリドン、ジメチルスルホキシド、アセトニトリ ル等の⾮プロトン性極性溶媒などを挙げることができる。これらの溶媒は、⼀種を単独で 使⽤してもよいし、⼆種以上を併⽤してもよい。  本実施形態に係るカチオン硬化性樹脂⽤分散液において、分散液中の酸化マグネシウム 粉末の量は、分散液全体に対し、１〜５０質量％であることが好ましく、１〜３０質量％ であることがより好ましい。  分散液中の酸化マグネシウム粉末の量が１質量％未満では、使⽤する溶媒の量が多いた め、廃液処理等環境への負荷が⼤きく、５０質量％を超えると、凝集や⾼粘度化が起きや すくなる傾向にある。  分散⽅法としては、例えば、酸化マグネシウム微粒⼦と溶媒とを混合機により混合すれ ばよいが、その際に分散剤、界⾯活性剤、シランカップリング剤等を添加してもよい。  また、酸化マグネシウム粉末は、溶媒と混合する前に、付着⽔を除去するために加熱処 理を⾏ってもよい。加熱処理の温度は、⼀般に１００〜３００℃の範囲である。  本発明の第２の実施形態に係るカチオン硬化性樹脂組成物は、カチオン硬化性樹脂、上 述した本発明の第１の実施形態に係るカチオン硬化性樹脂⽤分散液、及び硬化剤を含有す ることを特徴とする。  （１）カチオン硬化性樹脂  本実施形態に係るカチオン硬化性樹脂組成物に⽤いられるカチオン硬化性樹脂の種類と しては、⽤途などに応じて適宜設定することができるが、例えば、エポキシ樹脂、脂環式 エポキシ樹脂、オキセタン樹脂、ビニルエーテル系樹脂などを挙げることができる。  （２）硬化剤  本実施形態に係るカチオン硬化性樹脂組成物に⽤いられる硬化剤は、カチオン硬化性樹 脂と反応して硬化物を得ることができるものであれば特に限定されない。  硬化剤としては、酸を発⽣してカチオン重合をおこさせる、光カチオン重合開始剤を⽤ いることが可能である。光カチオン重合開始剤としては、スルホニウム塩系、ジアゾニウ ム塩系、ヨードニウム塩系等を好適に⽤いることができる。  （３）カチオン硬化性樹脂組成物の作成⽅法 【００２８】 【００２７】 【００２６】 【００２５】 【００２４】 【００２３】 【００２２】